(57)【要約】【課題】  楽器を損傷なく搬送することができる楽器収納ケースを提供する。【解決手段】  上部開口を有する箱体と、該上部開口を覆う蓋体と、楽器の本体部側面形状に略合わせた形状の側壁を有する収納部と、該箱体および蓋体内に収容される緩衝材とを備えた楽器収納ケースであって、前記緩衝材が低反発弾性の軟質ポリウレタンフォームからなることを特徴とする楽器収納ケースである。【選択図】  図１
2010094258.tif 000002
【特許請求の範囲】
【請求項１】
上部開口を有する箱体と、該上部開口を覆う蓋体と、楽器の本体部側面形状に略合わせた形状の側壁を有する収納部と、該箱体および蓋体内に収容される緩衝材とを備えた楽器収納ケースであって、前記緩衝材が低反発弾性の軟質ポリウレタンフォームからなることを特徴とする楽器収納ケース。
【請求項２】
前記蓋体を箱体に閉じたときに前記軟質ポリウレタンフォームが楽器の少なくとも一部を押して楽器を固定するように形成されてなることを特徴とする請求項１記載の楽器収納ケース。
【請求項３】
前記低反発弾性の軟質ポリウレタンフォームの反発弾性が、ＪＩＳ Ｋ６４００（１９９７年版）（Ａ法、２５℃）により測定される値で１％以上、２０％以下であることを特徴とする請求項１または２記載の楽器収納ケース。
【請求項４】
前記軟質ポリウレタンフォームの２０℃、−２５℃の温度における２５％ＩＬＤ硬度（ｋｇｆ／３１４ｃｍ２）の値の差が４０以下であることを特徴とする請求項１〜３のいずれか１項記載の楽器収納ケース。
【発明の詳細な説明】
【技術分野】
【０００１】
本発明は、楽器収納ケースに係り、詳しくは、トランペット、トロンボーン、ヴァイオリン、チェロ又はギターなどの楽器を収納して損傷無く搬送することができる楽器収納ケースに関する。
【背景技術】
【０００２】
従来の楽器収納ケースとして、たとえば、トランペット、ヴァイオリン、チェロなどの楽器収納ケースにおいて、楽器収納ケース内に収納する楽器の形状に合わせた収納部（開口部）が形成された緩衝材を設けると共に楽器のネック部分をストラップ、ベルト等により固定した楽器収納ケース（例えば、特許文献１）がある。
【特許文献１】特開昭６４−３９２１８号公報
【発明の開示】
【発明が解決しようとする課題】
【０００３】
しかし、この構成では、楽器の収納又は取出し時に楽器側面の塗装面を損傷しないようにするために、楽器側面と前記緩衝材開口部の側壁との間に間隙を設ける必要がある。したがって、このような間隙の存在により、楽器を収納した楽器収納ケースを搬送する際に、振動等により加速度がかかると、楽器が該緩衝材開口部内でがたつき、楽器及び緩衝材との相対移動により擦れが生じ、楽器側面の塗装面を損傷する場合がある。また、このような楽器のがたつきにより、楽器の調整に狂いが生じる場合がある。
本発明の目的は、楽器を損傷なく搬送することができる楽器収納ケースを提供することである。
【課題を解決するための手段】
【０００４】
本発明者らは、上記の課題に鑑み、鋭意研究の結果、楽器収納ケースにおいて緩衝材として低反発弾性の軟質ポリウレタンフォームを用いれば楽器の搬送時に損傷がないことを見出し、本発明を完成するに至った。
以下、各請求項の発明について説明する。
【０００５】
請求項１の発明は、上部開口を有する箱体と、該上部開口を覆う蓋体と、楽器の本体部側面形状に略合わせた形状の側壁を有する収納部と、該箱体および蓋体内に収容される緩衝材とを備えた楽器収納ケースであって、前記緩衝材が低反発弾性の軟質ポリウレタンフォームからなることを特徴とする楽器収納ケースである。
【０００６】
請求項１の発明によれば、緩衝材として低反発弾性の軟質ポリウレタンフォームを用いて楽器を固定するので、楽器収納ケースの搬送時において、楽器の損傷がない。搬送時の振動により楽器に急激な負荷がかかっても、その応力を軟質フォームが吸収するので動きは小さく、また低反発弾性であるので楽器が動いた位置に一旦留まり、その後ゆっくりと元の位置に戻ろうとするので、楽器への負荷が非常に小さい。また、楽器を保持した状態で少しずつ動くので、スレが少ない。したがって、楽器の表面および内部への損傷をなくすことができる。
【０００７】
請求項２の発明は、前記蓋体を箱体に閉じたときに前記軟質ポリウレタンフォームが楽器の少なくとも一部を押して楽器を固定するように形成されてなることを特徴とする請求項１記載の楽器収納ケースである。
【０００８】
請求項２の発明によれば、低反発弾性の軟質ポリウレタンフォームが楽器の少なくとも一部を押して固定するので、さらにしっかりと楽器が固定されて安定化する。さらに楽器の周囲が低反発弾性の軟質ポリウレタンフォームで囲まれているので、上記と同じ効果を奏する。
【０００９】
請求項３の発明は、前記反発弾性が、ＪＩＳ Ｋ６４００（１９９７年版）（Ａ法、２５℃）により測定される値で１％以上、２０％以下であることを特徴とする請求項１または２記載の楽器収納ケースである。
【００１０】
請求項３の発明によれば、前記反発弾性が、１％以上、２０％以下であるので楽器が振動により動いても楽器への負荷が小さく楽器の損傷をなくすことができる。
【００１１】
請求項４の発明は、前記軟質ポリウレタンフォームの２０℃、−２５℃の温度における２５％ＩＬＤ硬度（ｋｇｆ／３１４ｃｍ２）の値の差が４０以下であることを特徴とする請求項１〜３のいずれか１項記載の楽器収納ケースである。
【００１２】
請求項４の発明によれば、２０℃、−２５℃の温度における２５％ＩＬＤ硬度の値の差が４０以下と小さいので、２０℃〜−２５℃であれば同じような硬度を有する軟質ポリウレタンフォームとなるので、冬場や寒冷地においても緩衝材が硬くならず楽器の表面を損傷しない。
【発明の効果】
【００１３】
本発明の楽器収納ケースは、楽器の周囲にあって楽器を固定する緩衝材として低反発弾性の軟質ポリウレタンフォームを用いるので、楽器収納ケースの搬送時において、楽器の損傷がない。搬送時の振動により楽器に急激な負荷がかかっても、その応力を軟質フォームが吸収し動きは小さい。また、低反発弾性であるので楽器が動いた位置に一旦留まり、その後ゆっくりと元の位置に戻ろうとするので、楽器への負荷が非常に小さい。また、楽器を保持した状態で少しずつ動くので、スレが少ない。したがって、楽器の表面および内部への損傷をなくすことができる。
【００１４】
特に２０℃、−２５℃の温度における２５％ＩＬＤ硬度の値の差が４０以下であれば、２０℃〜−２５℃の範囲内であれば同じような硬度を有する軟質ポリウレタンフォームであるので、冬場や寒冷地においても緩衝材が硬くならず楽器の表面を損傷しない。
また、緩衝材として軟質ポリウレタンフォームを用いるので軽量化ができる。
【発明を実施するための最良の形態】
【００１５】
以下、本発明の実施の形態につき、図を用いて説明する。なお、本発明は、以下の実施の形態に限定されるものではない。本発明と同一および均等の範囲内において、以下の実施の形態に対して種々の変更を加えることが可能である。
【００１６】
図１は、本発明に係る楽器用ケースの一実施の形態を示す概略的外観斜視図である。図１においては本発明に係るものを主体に記載してあり、ロックなどの細かい部分は省略してある。図１は上部開口を有する箱体２と、該上部開口を覆う蓋体３と、楽器の本体部側面形状に略合わせた形状の側壁を有する収納部５と、該箱体２および蓋体３内に収容される緩衝材７とを備えた楽器収納ケース１である。楽器用ケース１の箱体２内に電気ギター４を収納し、蓋体３を開いた状態を示す。
【００１７】
図２は、電気ギター４を収納する収納部５が形成された緩衝体７の概略的な外観斜視図である。収納部５は通常楽器（電気ギター４）の側壁の形状に合わせた凹部である。図１の本体の中央部に収納部５となる凹部が設けられ、その中に電気ギター４が入っているが、この図では電気ギター４よりもやや大きめに形成され、収納部５の側面が電気ギターと接触しない部分もある。収納部５の大きさは楽器の形状より大き目でも小さ目でもよい。収納部５の大きさが楽器の形状よりやや小さくても楽器を入れるときに緩衝体７がへこむことにより安定的に固定されて収納できる。へこんだ部分の緩衝体７は低反発弾性を有しているので、楽器への負荷が小さく損傷はない。収納部５の大きさがやや大きめの場合は、楽器の少なくとも１ケ所を押して固定するのが好ましい。また、図１の蓋体３の中央部には蓋体３が閉じたときに弦が蓋体３に直接接触しないように弦の長さや大きさに合わせて細長い凹部（収納部５）が形成されている。
【００１８】
また、蓋体３の中央の凹部の両側であって右半分にはさらに細長い凸部８が二本形成されている。この凸部８は蓋体３を閉じたときに電気ギター４のボディー６を押して安定的に電気ギターを固定することになる。この凸部８は蓋体３に用いられる軟質ポリウレタンフォームと同じまたは異なる低反発弾性を有する軟質ポリウレタンフォームで形成されるので、ボディ６を固定してもボディ６には余分な負荷がかからない。凸部８は楽器を安定して固定するためであるので設けておくのが好ましい。また、図１のような細長い二本の凸部８の形態でなくても、低反発弾性を有する軟質ポリウレタンフォームで少なくとも１カ所が押圧できればよい。押圧によりボディ６の下側のポリウレタンフォームも低反発弾性を有するので両側からの圧力で安定的に固定される。
【００１９】
このように低反発弾性を有する軟質ポリウレタンフォームは箱体と蓋体にはめ込まれて楽器の周囲を囲んで楽器に直接接して固定するものである。
また、本発明における緩衝材は低反発弾性の軟質ポリウレタンフォームである。低反発弾性であれば特に限定はないが、反発弾性（２５℃）は、好ましくは１％以上、２０％以下である。この範囲内であると軟質ポリウレタンフォームの楽器へのフィット性が良好である。また、１％以上であれば軟質フォームが元の位置に復元しようとし、２０％以下であれば楽器を安定して保持するとともに軟質フォームが復元するのが早すぎず、楽器に無理な負荷がかからないので楽器の損傷がない。より好ましくは１８％以下、特に好ましくは１６％以下である。この範囲内であると上記効果はさらに増す。反発弾性はＪＩＳ Ｋ６４００（１９９７年版）（Ａ法、２５℃）により測定できる。
【００２０】
また、ＡＳＴＭ Ｄ３５７４−９１の試験法による軟質ポリウレタンフォームのヒステリシスロス率が好ましくは３５〜８０％である。ヒステリシスロス率の下限は、より好ましくは４０％、特に好ましくは４５％であり、上限は、好ましくは７５％である。ヒステリシスロス率が３５〜８０％であると、楽器の緩衝材として用いた場合に楽器に及ぼす応力が適度になる。
【００２１】
本発明の軟質ポリウレタンフォームのコア密度（ｋｇ／ｍ３ ）は、好ましくは５０〜１００であり、より好ましくは、下限は６０、上限は９０である。
【００２２】
また、反発弾性（％）の温度依存性（２５℃の反発弾性と−２０℃の反発弾性の差）は、好ましくは９以下、さらに好ましくは８以下である。値の差が９以下であれば、反発弾性の雰囲気温度への依存性が小さく、２５℃〜−２０℃であれば同じような低反発弾性を有する軟質ポリウレタンフォームであるので、冬場や寒冷地においても通常の温度におけるのと同様な効果を生じるので楽器の表面を損傷しない。なお、−２０℃の反発弾性は、試料を−２０℃環境下に８時間放置して温度調整したものを取り出して１分以内に測定すること以外は、２５℃の反発弾性の測定方法と同じ測定方法で測定する。
【００２３】
また、２５％ＩＬＤ（ｋｇｆ／３１４ｃｍ2）の温度依存性（２５％ＩＬＤ温度依存率；２５℃の２５％ＩＬＤと−２０℃の２５％ＩＬＤの差）は、好ましくは４０以下、より好ましくは３０以下、特に好ましくは２０以下である。４０以下であると低温でもフォームの軟質性を維持できる。なお、ＩＬＤとはＩｎｄｅｎｔａｔｉｏｎ Ｌｏａｄ Ｄｅｆｌｅｃｔｉｏｎ（圧縮応力）の略であり、２５％ＩＬＤは、ＪＩＳ Ｋ ６４００（１９９７年版）の６．硬さのＡ法（２００４年３月２０日に改訂され、現在はＪＩＳ Ｋ６４００−２の６．４Ａ法で測定できる）に準拠して、２５℃、相対湿度６０％の環境下で、厚さ１０ｃｍの試験片を用い、２００ｍｍφの円盤（面積３１４ｃｍ2）について、厚み方向に、厚みの２５％押し込んだ際の応力｛単位ｋｇｆ（１ｋｇｆ＝９．８Ｎ）｝のことである。従って、ＪＩＳに記載の単位で表現すると、例えば、４０ｋｇｆ／３１４ｃｍ2は３９２Ｎ｛４０×９．８｝と表される。
【００２４】
本発明における軟質ポリウレタンフォームの製造法は、製造されたポリウレタンフォームが低反発弾性を示せば特に限定はないが、たとえば、特開２００４−３００３５２号公報、特開２００５−２３１４２号公報、特開２００３−１８７７６３号公報に記載の方法が挙げられる。具体的には、
（１）ポリオール成分（Ａ）と有機ポリイソシアネートとを、触媒、発泡剤の存在下に反応させてポリウレタンフォームを製造する方法において、（Ａ）が、官能基数が２以上で、ＯＨ当量が８００〜３０００のポリエーテルポリオール（ａ）、官能基数が３以上で、ＯＨ当量が２００〜８００未満のポリエーテルポリオール（ｂ）、およびＯＨ当量が１００〜５０００のモノオール（ｃ）からなり、（ｂ）の含有量が４１〜８５質量％のポリオール組成物であることを特徴とするポリウレタフォームの製造方法；
【００２５】
（２）ポリオール成分（Ｂ）と、ポリイソシアネート成分（Ｃ）とを、触媒、発泡剤、および整泡剤の存在下に反応させる軟質 ポリウレタンフォーム の製造方法において、（Ｂ）が下記ポリオール（ｂ１）および（ｂ２）を含有し、（Ｃ）がＭＤＩ系ウレタンプレポリマーを含有し、得られるフォームの反発弾性が２０％以下であることを特徴とする方法において、ポリオール（ｂ１）：平均官能基数が２〜４で、水酸基価が４７〜１６０ｍｇＫＯＨ／ｇで、末端オキシエチレン単位の含量が０〜２０質量％であるポリオキシプロピレン（ポリオキシエチレン）ポリオール、ポリオール（ｂ２）：平均官能基数が２〜４で、水酸基価が２０〜４０ｍｇＫＯＨ／ｇで、末端オキシエチレン単位の含量が１０〜３０質量％であるポリオキシプロピレンポリオキシエチレンポリオールのポリオール組成物であることを特徴とするポリウレタフォームの製造方法；などの方法が挙げられる。
これらの製造法においては、触媒、発泡剤、整泡剤などは公知のもの、上記公報に記載のものが使用できる。
【００２６】
反発弾性、２５％ＩＬＤ（ｋｇｆ／３１４ｃｍ２ ）、それらの温度依存性、ヒステリシスロス率は、原料（ポリオール、イソシアネート、触媒、発泡剤、整泡剤など）の種類、量の選択、反応条件の選択により目的の値のポリウレタンフォームを得ることができる。
【００２７】
本発明において箱体や蓋体の外枠を構成する材料としては、熱可塑性プラスチックが好ましく、たとえば、ポリオレフィン系樹脂（ポリエチレン樹脂、ポリプロピレン樹脂など）、ポリアミド系樹脂（ナイロンなど）、ポリエステル系樹脂（ポリエチレンテレフタート、ポリブチレンテレフタートなど）、スチレン系樹脂（ＡＢＳ樹脂、ＡＳ樹脂など）、硬質ポリウレタンフォーム、エンジニアリングプラスチック（ポリカーボネート樹脂、変性ポリフェニレン樹脂など）などの単体またはそれらの２以上のブレンド体が使用でき、また、それらと充填材（カーボンファイバー、炭酸カルシウム、タルク、マイカなど）のブレンド体も使用できる。
【００２８】
楽器収納ケースに収納する楽器としては、特に限定はないが、たとえば、トランペット、トロンボーンなどの金管楽器、クラリネット、フルートなどの木管楽器、ヴァイオリン、チェロ、ギターなどの弦楽器、ドラム、シンバルなどの打楽器、三味線、太鼓など和楽器などが挙げられる。楽器収納ケースの大きさはこれらの楽器に合わせて決めればよい。
【００２９】
また、楽器収納ケースを夏場や高温地で搬送する場合には、楽器の塗装面が柔らかくなり、楽器表面の損傷が生じる場合がある。これに対しては、たとえば、緩衝体の中に一つまたは複数のポケットを作り、その中に保冷剤を入れて楽器の温度を適温にまで下げるのが好ましい。この場合には、保冷剤も冷えても硬くならないのが好ましい。保冷剤が冷えすぎるとポリウレタンフォームの温度が低下し反発弾性が低下したり硬度が低下したりしやすい。しかし、本発明においては、反発弾性が、ＪＩＳ Ｋ６４００（１９９７年版）（Ａ法、２５℃）により測定される値で１％以上、２０％以下であるポリウレタンフォームや、２０℃、−２５℃の温度における２５％ＩＬＤ硬度（ｋｇｆ／３１４ｃｍ２）の値の差が４０以下であるポリウレタンフォームを用いるとそのようなことはなく、楽器の温度が冷えすぎても楽器の表面を損傷することがない。
【００３０】
［楽器収納ケースの作製］
（実施例１〜３）
表１に記載の部数の、ポリイソシアネート以外の成分を混合したポリオールプレミックス（液温：２０℃）に、所定のＮＣＯ指数となるようポリイソシアネート（液温：２０℃）を加えて、ホモディスパー（特殊機化工業社製；攪拌機）にて４０００ｒｐｍで１０秒攪拌後、６０℃に温度調節したアルミ製モールドに注入し、さらに１０分間キュアーし、ポリウレタンフォームを作製した。
このポリウレタンフォームを図２で示されるような箱体２にはめ込まれる前に電気ギター４の形状に近い側壁部を有するように収納部５を形成した。また図１のような蓋をしても電気ギター４の弦に触れないような大きさの凹部５を別の低反発弾性の軟質ポリウレタンフォームに形成した。また、図１の蓋体３の凹部５の両側の凸部８となる細長い形状のものを、この低反発弾性の軟質ポリウレタンフォームを用いて二つ作製し、図１のように接着剤で貼り付けた。これをポリプロピレン製の外枠にはめ込んで図１のように箱体２と蓋体３とを楽器を収納できるように結合して楽器収納ケース１を作製した。
【００３１】
上記のポリウレタンフォーム用原料は次の通りである。
（１）ポリオールａ１−１：プロピレングリコールのＰＯ／ＥＯブロック付加物（水酸基価１２５、末端ＥＯ単位の含有量＝１０％）
（２）ポリオールａ２−１：プロピレングリコールのＰＯ／ＥＯ／ＰＯ／ＥＯブロック付加物（水酸基価２８、末端ＥＯ単位の含有量＝２０％、内部ＥＯ単位の含有量＝５％）
（３）ポリオールａ３−１：グリセリンのＰＯ／ＥＯブロック付加物（水酸基価２８１、末端ＥＯ単位の含有量＝１０％）
（４）ポリオールａ３−２：グリセリンのＰＯ／ＥＯランダム付加物（水酸基価１１２、ＥＯ単位の含有量＝７０％）
（５）ポリオールａ３−３：トリエタノールアミン〔日本触媒社製トリエタノールアミン〕
【００３２】
（６）ポリイソシアネートＢ−１：ウレタン変性ＭＤＩ／カーボジイミド変性ＭＤＩ／粗製ＭＤＩ／ＭＤＩ＝４０／４．５／１０／４５．５（質量比）の混合物からなるＭＤＩ系ウレタンプレポリマー、ＮＣＯ含量：２１．６％。ただし、ウレタン変性ＭＤＩは、ＭＤＩと上記ポリオール（ａ１−１）の、当量比２：１のＮＣＯ末端真性プレポリマーである。
（７）ポリイソシアネートＢ−２：ＴＤＩ／ＭＤＩ＝８０／２０（質量比）の混合物〔日本ポリウレタン工業社製ＣＥ−７２９〕
【００３３】
（８）触媒Ｃ−１：トリエチレンジアミンのジプロピレングリコ−ル溶液〔三共エアプロ社製：ＤＡＢＣＯ−３３ＬＶ〕
（９）触媒Ｃ−２：ビス（ジメチルアミノエチル）エーテルの７０％ジプロピレングリコール溶液〔東ソー社製：ＴＯＹＯＣＡＴ ＥＴ〕
（１０）発泡剤Ｄ：水
（１１）整泡剤Ｅ−１：日本ユニカー社製：「Ｌ−５３０９」
（１２）整泡剤Ｅ−２：日本ユニカー社製：「ＳＺ−１３１１」
【００３４】
【表１】
2010094258.tif 000003
【００３５】
（比較例１）  
これとは別に従来の高い反発弾性を有するポリウレタンフォームとして、ポリオールａ４−１（６０）、ポリオールａ４−２（４０）、水（３．０）、触媒Ａ（０．４）、触媒Ｃ−２（０．０５），整泡剤Ｅ−３（１．０），水酸基を有する化合物Ｆ（５．０）に有機ポリイソシアネートＢ−２を活性水素当量とイソシアネート当量が１／１になるように金型内でポリウレタンフォームを発泡して作製した。実施例１〜３と同様にして楽器収納ケースを作製した。
【００３６】
上記のポリウレタンフォーム用原料は次の通りである。
・水酸基を有する化合物（ａ）
ポリオールａ４−１：グリセリンのＰＯ−ＥＯブロック付加物、ＰＯ／ＥＯの重量比８４／１６、活性水素当量１，６７０
ポリオールａ４−２：グリセリンのＰＯ−ＥＯブロック付加物、ＰＯ／ＥＯの重量比８４／１６、活性水素当量２，０００、ニトリルを重合して得た重合体ポリオール、ポリアクリロニトリル含有量２０重量％
・  水酸基を有する化合物（ａ）を変性した化合物Ｆ。
アルカリ触媒存在下、ポリオールａ４−１  １００重量部中にアクリロニトリルを１．６重量部滴下、熟成後、脱アルカリ、ストリッピング処理して得た透明液状化合物。水酸基価：１８．２（ｍｇＫＯＨ／ｇ）、変性部のＳＰ値：１２．４。
・触媒Ｃ−３：東ソー社製：ＴＥＤＡ−Ｌ３３
・整泡剤Ｅ−３：東レ・ダウコーニング・シリコーン社製：ＳＲＸ−２７４Ｃ
［発泡条件］
金型形状：４００×４００×１００ｍｍ材質：アルミニウム金形温度：５５±５℃ミキシング方法：ハンドミキシング原料温度：２５±２℃キュアー条件：７０±２℃×６分
【００３７】
上記の実施例１〜３、比較例１で得られたポリウレタンフォームの物性を下記の試験法で測定した。その結果を表２に示した。
＜試験例＞
＜１＞：コア密度（ｋｇ／ｍ３）。
＜２＞：２５％ＩＬＤ（ｋｇｆ／３１４ｃｍ２）
＜３＞：反発弾性（％）
＜４＞：ヒステリシスロス率（％）
＜１＞〜＜３＞はＪＩＳ Ｋ ６４００（１９９７年版）、
＜４＞はＡＳＴＭＤ３５７４−９１の試験法に準拠した。
【００３８】
【表２】
2010094258.tif 000004
【００３９】
（評価）
それぞれの楽器収納ケースに電気ギターを収納し、それぞれダンボール箱に詰めて２月トラック便にて京都から札幌まで搬送した。その間東京で積み下ろしが１回あっただけであった。その荷物を再度京都までトラック便にて配送してもらった。楽器収納ケースの中の電気ギターの表面の損傷の程度を肉眼でチエックした。これを２回繰り返した。その結果、実施例１、２の楽器収納ケースに入った電気ギターには損傷が全くなかったが、比較例１の楽器収納ケースに入った電気ギターはすれ傷が数か所見られた。実施例３の楽器収納ケースに入った電気ギターも目立ったすれ傷はなかったが、小さな傷が１ケ所あった。したがって、本発明の楽器収納ケースは楽器を損傷なく搬送することができることがわかった。
【図面の簡単な説明】
【００４０】
【図１】本発明の実施の形態に係る楽器収納ケースを示す概略的な外観斜視図である。
【図２】箱体内の緩衝材の収納部を示す概略的な外観斜視図である。
【符号の説明】
【００４１】
１  楽器収納ケース
２  箱体
３  蓋体
４  電気ギター
５  収納部
６  ボディ
７  緩衝材
８  凸部
【図１】
2010094258.tif 000005
【図２】
2010094258.tif 000006